(57)【要約】【課題】非単結晶半導体膜をレーザアニールする際に、適切な走査ピッチと照射回数によって半導体膜を結晶化する。【解決手段】非単結晶半導体膜に対し、短軸幅１００〜５００μｍで短軸方向のビーム断面形状に平坦部を有するラインビーム形状のパルスレーザを相対的に走査することでパルス毎に移動させ、照射回数ｎでオーバーラップ照射する製造方法であって、トランジスタのチャンネル長をｂとして、パルスレーザは、パルスレーザの照射により非単結晶半導体膜に微結晶化が生じる照射パルスエネルギ密度より低く、複数回数照射により結晶粒径成長が飽和する照射パルスエネルギ密度Ｅを有し、照射回数ｎは、照射パルスエネルギ密度Ｅのパルスレーザ照射によって結晶粒径成長が飽和する照射回数をｎ０として（ｎ０−１）以上とし、パルスレーザの走査方向を前記トランジスタのチャンネル長方向とし、かつ前記パルス毎の移動量ｃをｂ未満とする。【選択図】図１
2014120686.tif 000002
【特許請求の範囲】
【請求項１】
非単結晶半導体膜に対し、ビーム短軸幅が１００〜５００μｍでビーム短軸方向のビーム断面形状に平坦部を有するラインビーム形状のパルスレーザを相対的に走査することでパルス毎に移動させ、照射回数ｎで前記非単結晶半導体膜にオーバーラップ照射する結晶半導体膜の製造方法であって、
前記半導体膜に形成されるトランジスタのチャンネル長をｂ（１００μｍ以下）として、
前記パルスレーザは、該パルスレーザの照射によって前記非単結晶半導体膜に微結晶化が生じる照射パルスエネルギ密度よりも低く、かつ複数回数の照射によって結晶粒径成長が飽和する照射パルスエネルギ密度Ｅを有し、
前記パルスレーザの照射回数ｎは、前記照射パルスエネルギ密度Ｅのパルスレーザの照射によって前記結晶粒径成長が飽和する際の照射回数をｎ０として（ｎ０−１）以上とし、
前記パルスレーザの走査方向を前記トランジスタのチャンネル長方向とし、かつ前記パルス毎の移動量ｃをｂ未満とすることを特徴とする結晶半導体膜の製造方法。
【請求項２】
前記パルスレーザ照射回数ｎは、（ｎ０−１）以上、３・ｎ０以下であることを特徴とする請求項１記載の結晶半導体膜の製造方法。
【請求項３】
前記移動量がｂ／２未満であることを特徴とする請求項１または２に記載の結晶半導体膜の製造方法。
【請求項４】
前記移動量が５μｍ以上であることを特徴とする請求項１〜３のいずれかに記載の結晶半導体膜の製造方法。
【請求項５】
前記トランジスタのチャンネル幅とチャンネル長の比（チャンネル幅／チャンネル長）が１以下であることを特徴とする請求項１〜４のいずれかに記載の結晶半導体膜の製造方法。
【請求項６】
前記非単結晶半導体がＳｉであることを特徴とする請求項１〜５のいずれかに記載の結晶半導体膜の製造方法。
【請求項７】
前記パルスレーザがエキシマレーザであることを特徴とする請求項１〜６のいずれかに記載の結晶半導体膜の製造方法。
【発明の詳細な説明】
【技術分野】
【０００１】
この発明は、非単結晶半導体膜上に、ラインビーム形状のパルスレーザを移動させつつ複数回照射（オーバラップ照射）する結晶半導体膜の製造方法に関するものである。
【背景技術】
【０００２】
一般的にＴＶやＰＣディスプレイで用いられている薄膜トランジスタは、アモルファス（非結晶）シリコン（以降ａ−シリコンという）により構成されているが、何らかの手段でシリコンを結晶化（以降ｐ−シリコンという）して利用することでＴＦＴとしての性能を格段に向上させることができる。現在は、低温度でのＳｉ結晶化プロセスとしてエキシマレーザアニール技術がすでに実用化されており、携帯電話等の小型ディスプレイ向け用途で頻繁に利用されており、さらに大画面ディスプレイなどへの実用化がなされている。
このレーザアニール法では、高いパルスエネルギを持つエキシマレーザを非単結晶半導体膜に照射することで、光エネルギを吸収した半導体が溶融または半溶融状態になり、その後急速に冷却され凝固する際に結晶化する仕組みである。この際には、広い領域を処理するために、ラインビーム形状に整形したパルスレーザを相対的に短軸方向に走査しながら照射する。通常は、単結晶半導体膜を設置した設置台を移動させることでパルスレーザの走査が行われる。
【０００３】
上記パルスレーザの走査においては、非単結晶半導体膜の同一位置にパルスレーザが複数回照射（オーバーラップ照射）されるように、所定のピッチでパルスレーザを走査方向に移動させている（例えば特許文献１参照）。これにより、サイズの大きい半導体膜のレーザアニール処理を可能にしている。なお、特許文献１では、レーザの順次走査に伴う結晶性の不均一性（ばらつき）が素子間のばらつきを生じさせる原因となることを課題にしている。そしてこの課題解決のため、特許文献１では、パルスレーザの走査方向におけるチャンネル領域のサイズＳと、パルスレーザの走査ピッチＰとが概略Ｓ＝ｎＰ（ｎは０を除く整数）となるようにして、結晶性Ｓｉ膜の結晶分布がパルスレーザ光の走査方向に周期的に変化するパターンとし、各薄膜トランジスタのチャンネル領域における結晶性Ｓｉ膜は、結晶性分布のパターンの周期的な変化が等しくなるようにしている。
【先行技術文献】
【特許文献】
【０００４】
【特許文献１】特開平１０−１６３４９５号公報
【発明の概要】
【発明が解決しようとする課題】
【０００５】
しかし、走査ピッチをチャンネル領域のサイズに合わせてサイズの整数倍に制御することは精度的に困難性を伴うものであり、高精度の走査を行うものとすれば装置コストが大幅にアップしてしまう。
ビームの短軸方向幅が十分にあれば走査ピッチを大きくすることができ、チャンネル領域にパルス毎のビームエッジができるだけ掛からないようにすることができる。しかし、この状態では、ビームエッジの照射がチャンネル領域に１回されたトランジスタとビームエッジの照射がチャンネル領域にされていない（０回）トランジスタとが併存し、トランジスタ間で特性にバラツキが生じてしまう。
【０００６】
このため、走査ピッチを小さくして、チャンネル領域においてパルス毎のビームエッジが所定回数必ず照射されるようにして結晶性のバラツキを小さくすることができる。これによれば、上記エッジの照射がなされたトランジスタとエッジ部分の照射がされていないトランジスタとの併存はなくなる。また、回数の相違も１回に抑えられるため、エッジの照射有無に比べれば、特性のバラツキは格段に小さくなる。
【０００７】
このようなエッジ部分で照射された半導体上の線状の領域では、チャンネルにおけるキャリアの移動に影響が生じると考えられるため、線状のエッジがチャンネル幅と直交する方向、すなわち、チャンネル内でのキャリアの移動方向に沿って位置するようにパルスレーザの走査方向を設定することが考えられる。これによりビームエッジの照射が行われていないチャンネル領域の部分で良好なキャリア移動の特性が期待される。
【０００８】
しかし、上記走査方向においては、チャンネル幅がチャンネル長以下（チャンネル幅／チャンネル長が１以下）であるようなトランジスタでは、（チャンネル幅／チャンネル長が１超）のものに比べてチャンネル幅が相対的に小さくなっているので、チャンネル領域において上記エッジが照射された線状の領域とエッジが照射されていない領域とが幅方向に併存する。これによりチャンネル幅方向で抵抗などの不均一性が生じ、キャリアの移動において幅方向で不均一性が生じトランジスタ特性に影響を与えるおそれがあるという問題がある。また、エッジがソースやドレインの一部に掛かって幅方向の不均一性を招くという問題もある。
【０００９】
本願発明は、上記事情を背景としてなされたものであり、高精度のパルスレーザの走査を要することなくトランジスタの特性のバラツキを低減して結晶化などを良好に行うことができる結晶半導体膜の製造方法を提供することを目的とする。
【課題を解決するための手段】
【００１０】
すなわち、本発明の結晶半導体膜の製造方法は、非単結晶半導体膜に対し、ビーム短軸幅が１００〜５００μｍでビーム短軸方向のビーム断面形状に平坦部を有するラインビーム形状のパルスレーザを相対的に走査することでパルス毎に移動させ、照射回数ｎで前記非単結晶半導体膜にオーバーラップ照射する結晶半導体膜の製造方法であって、
前記半導体膜に形成されるトランジスタのチャンネル長をｂ（１００μｍ以下）として、
前記パルスレーザは、該パルスレーザの照射によって前記非単結晶半導体膜に微結晶化が生じる照射パルスエネルギ密度よりも低く、かつ複数回数の照射によって結晶粒径成長が飽和する照射パルスエネルギ密度Ｅを有し、
前記パルスレーザの照射回数ｎは、前記照射パルスエネルギ密度Ｅのパルスレーザの照射によって前記結晶粒径成長が飽和する際の照射回数をｎ０として（ｎ０−１）以上とし、
前記パルスレーザの走査方向を前記トランジスタのチャンネル長方向とし、かつ前記パルス毎の移動量ｃをｂ未満とすることを特徴とする。
【００１１】
第２の本発明の結晶半導体膜の製造方法は、前記第１の本発明において、前記パルスレーザ照射回数ｎは、（ｎ０−１）以上、３・ｎ０以下であることを特徴とする。
【００１２】
第３の本発明の結晶半導体膜の製造方法は、前記第１または第２の本発明において、前記移動量がｂ／２未満であることを特徴とする。
【００１３】
第４の本発明の結晶半導体膜の製造方法は、前記第１〜第３の本発明のいずれかにおいて、前記移動量が５μｍ以上であることを特徴とする。
【００１４】
第５の本発明の結晶半導体膜の製造方法は、前記第１〜第４の本発明のいずれかにおいて、前記トランジスタのチャンネル幅とチャンネル長の比（チャンネル幅／チャンネル長）が１以下であることを特徴とする。
【００１５】
第６の本発明の結晶半導体膜の製造方法は、前記第１〜第５の本発明のいずれかにおいて、前記非単結晶半導体がＳｉであることを特徴とする。
【００１６】
第７の本発明の結晶半導体膜の製造方法は、前記第１〜第６の本発明のいずれかにおいて、前記パルスレーザがエキシマレーザであることを特徴とする。
【００１７】
上記パルスレーザは、上記したように、短軸方向のビーム断面形状に強度が平坦な平坦部（ビーム幅ａ）を有している。この平坦部の強度を平均化することでパルスレーザの最大エネルギ強度を算出することができる。また、通常、平坦部の両側には、外側に向けて次第に強度が低下するスティープネス部を有している。
【００１８】
上記パルスレーザの照射パルスエネルギ密度Ｅのパルスレーザの照射によって結晶粒径成長が飽和する際の照射回数の最小回数をｎ０とする。なお、照射パルスエネルギ密度Ｅは、パルスレーザの照射によって前記非単結晶半導体膜に微結晶化が生じる照射パルスエネルギ密度よりも低い値とする。微結晶化が生じるか否かは、電子顕微鏡写真等により判定することができる。
照射パルスエネルギ密度を微結晶化が生じる値よりも大きな値とすると、結晶粒径が極端に小さくなり、半導体としての電子移動度が１／１０程度になってしまう。
また、照射パルスエネルギ密度Ｅのパルスレーザの照射によって結晶粒径成長が飽和するとは、個々の粒径が揃い、照射回数を増しても粒径が大きくならない状態をいう。
さらに、レーザ照射回数が、（ｎ０−１）に達しないと、結晶粒径の成長が十分になされず、異なる粒径の結晶が混在し、電子移動度のバラツキが生じる。同様の理由で望ましくはｎ０以上である。
また、レーザ照射回数ｎは、３・ｎ０以下とするのが望ましい。３・ｎ０を越えると、著しく生産性が低下する。さらには、同様の理由で、２・ｎ０以下が一層望ましい。
【００１９】
上記パルスレーザの照射がおこなわれる半導体膜上のトランジスタのチャンネル長をｂとすると、パルスレーザの走査ピッチ、すなわちパルス毎の移動量ｃは、ｂ未満とするこれにより、各チャンネル領域で現れるレーザパルスの継ぎ目は１本または２本以上となり、トランジスタの性能ばらつきを低減することができる。一方、移動量ｃがｂ／２未満であると、チャンネル領域における前記継ぎ目はｎ本または（ｎ＋１）本以上（但しｎは２以上の整数）になる。移動量ｃがｂよりも大きくなるとチャンネル領域における前記継ぎ目は０本もしくは１本になり、チャンネル領域でのトランジスタの性能ばらつきが大きくなる。
【００２０】
なお、トランジスタは、パルスレーザの照射に際し、チャンネル領域が形成されているものであってもよく、また、その後チャンネル領域が形成されるものであってもよい。
なお、本発明が対象とする半導体膜のチャンネル長は１００μｍ以下とされる。なお、この範囲であれば本発明としては特に限定されるものではないが、好適には６〜４０μｍのチャンネル長を示すことができる。
【００２１】
上記レーザ照射回数ｎおよびパルス毎の移動量ｃによって、パルスレーザのビーム幅ａは、ａ＝ｎ・ｃで示される。このビーム幅は、１００〜５００μｍとするのが望ましい。ビーム幅を大きくしすぎると、エネルギ密度を一定にする場合、パルスレーザの長軸方向におけるビーム長が小さくなるので、一走査で処理できる面積が小さくなり、処理効率が低下する。また、ビーム幅が１００μｍ未満になると、走査ピッチが小さくなり、生産効率が低下する。
なお、パルス毎の移動量は、本発明としては特定の量に限定されるものではないが、好適には５μｍ以上を例示することができる。
【００２２】
本発明の処理対象となる半導体は、特定の材質に限定されないが、Ｓｉを好適なものとして挙げることができる。また、パルスレーザとしては、エキシマレーザを好適なものとして挙げることができる。また、本発明の製造方法では、非晶質の半導体膜を結晶化させるものの他、結晶質の半導体膜を単結晶化などの改質を行うものも含まれる。
【発明の効果】
【００２３】
以上説明したように、本発明の結晶半導体膜の製造方法によれば、非単結晶半導体膜に対し、ビーム短軸幅が１００〜５００μｍでビーム短軸方向のビーム断面形状に平坦部を有するラインビーム形状のパルスレーザを相対的に走査することでパルス毎に移動させ、照射回数ｎで前記非単結晶半導体膜にオーバーラップ照射して結晶化を行う結晶半導体膜の製造方法であって、
前記半導体膜に形成されるトランジスタのチャンネル長をｂ（１００μｍ以下）として、
前記パルスレーザは、該パルスレーザの照射によって前記非単結晶半導体膜に微結晶化が生じる照射パルスエネルギ密度よりも低く、かつ複数回数の照射によって結晶粒径成長が飽和する照射パルスエネルギ密度Ｅを有し、
前記パルスレーザの照射回数ｎは、前記照射パルスエネルギ密度Ｅのパルスレーザの照射によって前記結晶粒径成長が飽和する際の照射回数をｎ０として（ｎ０−１）以上とし、
前記パルスレーザの走査方向を前記トランジスタのチャンネル長方向とし、かつ前記パルス毎の移動量ｃをｂ未満とするので、適正なパルスレーザ照射回数およびパルス毎の移動量により効率的にレーザアニール処理を行うことができる。また、ビームエッジの照射によるトランジスタ特性のバラツキを小さくすることができる。
【図面の簡単な説明】
【００２４】
【図１】本発明の一実施形態における、非単結晶半導体膜に対するパルスレーザ照射状態を示す図である。
【図２】同じく、パルスレーザの走査方向のビーム断面形状を示す図である。
【図３】同じく、パルスレーザの照射パルスエネルギ密度とパルスレーザの照射による結晶粒径の大きさの関係を示す図である
【図４】同じく、パルスレーザが所定の照射パルスエネルギ密度の場合に、照射回数と結晶粒径との関係を示す図である。
【図５】同じく、パルス毎の移動量とチャンネル領域幅との関係におけるビーム継ぎ目の発生状況を示す図である。
【図６】本発明の一実施例における結晶化半導体を示す図面代用写真である。
【図７】同じく、照射回数に対する粒径変化の関係を示すグラフである。
【発明を実施するための形態】
【００２５】
以下に、本発明の一実施形態を説明する。
図１は、移動台１上に載置された基板にラインビーム状のエキシマレーザからなるパルスレーザ３が照射されている状態を示している。基板には、例えば膜厚３５〜５５ｎｍのアモルファスＳｉなどの非単結晶半導体膜２が形成されている。なお、本発明としては、膜厚が上記範囲に限定されるものではない。
パルスレーザ３は、ラインビーム長Ｌおよびビーム幅ａを有しており、移動台１を所定のピッチで移動させることで、パルスレーザ３が走査されつつ、所定のピッチおよび照射回数で非単結晶半導体膜２上に照射される。なお、パルスレーザ３の走査は、非単結晶半導体膜２に対し相対的に行われるものであればよく、上記のように非単結晶半導体膜２を移動させることで実現してもよく、パルスレーザ３側を移動させるものであってもよい。また、両者を組み合わせることも可能である。
図２は、パルスレーザ３の走査方向のビーム断面形状を示すものである。最大エネルギ強度に対し、９６％以上のエネルギ強度を有する高強度領域を有し、該高強度領域の殆どが平坦部になっている。該平坦部の幅がビーム幅ａとして示される。
【００２６】
また、パルスレーザ３は、非単結晶半導体膜２に照射される際に、該非単結晶半導体膜２が微結晶化しない照射パルスエネルギ密度Ｅに設定されている。照射パルスエネルギ密度としては、例えば３２０〜４２０ｍＪ／ｃｍ２が例示される。但し、本発明としては、照射パルスエネルギ密度が特定の範囲に限定されるものではない。
図３は、照射パルスエネルギ密度とレーザパルスの照射による結晶粒径の大きさの関係を示す図である。照射パルスエネルギ密度が低い領域では、照射パルスエネルギ密度が増すに連れて結晶粒径が大きくなっている。例えば、その途中の照射パルスエネルギ密度Ｅ１よりも照射パルスエネルギ密度が大きくなると結晶粒径が急激に大きくなる。一方、照射パルスエネルギ密度がある程度に迄大きくなると、それ以上に照射パルスエネルギ密度が大きくなっても結晶粒径の増大は殆どなく、ある照射パルスエネルギ密度Ｅ２を越えると、結晶粒径が急激に小さくなって微結晶化が生じる。したがって上記照射パルスエネルギ密度Ｅは、Ｅ≦Ｅ２で示すことができる。
【００２７】
照射パルスエネルギ密度を上記Ｅの値に設定して、非単結晶半導体膜２に照射する際には、ある回数以上に照射回数を設定しても、結晶粒径成長が飽和する。結晶粒径成長の飽和は、ＳＥＭ写真により判定する。
図４は、照射パルスエネルギ密度Ｅを、上記照射パルスエネルギ密度Ｅ１または照射パルスエネルギ密度Ｅ２に設定した場合に、照射回数に対する結晶粒径の関係を示す図である。いずれの照射パルスエネルギ密度の場合も、ある照射回数までは、照射回数が増加するに連れて結晶粒径が大きくなるが、ある照射回数になると結晶粒径成長はそれ以上には進行せず飽和する。この照射回数が本発明における照射回数ｎ０として示される。
実際の照射回数ｎは、前記照射回数ｎ０に対し、（ｎ０−１）以上、３・ｎ０以下に設定する。これにより、非単結晶半導体膜２を効果的かつ効率的に結晶化することができる。
【００２８】
上記パルスレーザの照射によって結晶化された結晶化半導体膜では、所定の間隔で薄膜半導体が形成される。該間隔は、好適には１ｍｍ以下に設定される。また、薄膜半導体では、それぞれ所定のチャンネル長ｂを有しており、チャンネル長ｂは、１００μｍ以下、好適には６〜４０μｍの長さに設計される。
非単結晶半導体膜２上における薄膜半導体１０の配列予定状態を図５に示す。各薄膜半導体１０では、ソース１１、ドレイン１２、ソース、ドレイン間に位置するチャンネル部１３を有しており、該チャンネル部１３のパルスレーザの走査方向が、チャンネル長ｂとなっている。上記非単結晶半導体膜２に対し走査ピッチ（パルス毎の移動量）ｃによってパルスレーザ３を照射、移動させると、パルス毎の移動に応じて結晶化半導体膜上にビームの継ぎ目３ａが現れる。
【００２９】
図５（ａ）は、パルス毎の移動量ｃを前記チャンネル長ｂよりも大きくした場合のビーム継ぎ目３ａの発生状況を示している。この例では、ビーム継ぎ目３ａは、チャンネル部１３に位置しないか（０本）、１本現れることになり、薄膜半導体１０の性能ばらつきを大きくする。
図５（ｂ）は、パルス毎の移動量ｃを前記チャンネル長ｂの１／２以上で、チャンネル長ｂ未満とした場合のビーム継ぎ目３ａの発生状況を示している。この例では、ビーム継ぎ目３ａは、チャンネル部１３に１本または２本現れることになり、薄膜半導体１０の性能ばらつきは図５（ａ）に比べて大幅に低減される。
図５（ｃ）は、パルス毎の移動量ｃを前記チャンネル領域幅ｂの１／２未満にした場合のビーム継ぎ目３ａの発生状況を示している。この例では、ビーム継ぎ目３ａは、チャンネル部１３にｎ本または（ｎ＋１）本以上（但しｎは２以上の整数）現れることになり、薄膜半導体１０の性能ばらつきは顕著に低減される。
【実施例１】
【００３０】
以下に、本発明の一実施例を説明する。
５０ｎｍ厚のアモルファスＳｉを非単結晶半導体膜として、以下の条件で照射回数を変えてパルスレーザの照射を行った。
エキシマレーザ  ：ＬＳＸ３１５Ｃ／波長３０８ｎｍ、周波数３００Ｈｚ
ビームサイズ    ：ビーム長５００ｍｍ×ビーム幅０．１６ｍｍ
ビーム幅は、最大エネルギー強度９６％以上の高強度域内の平坦部
スキャンピッチ  ：４０μｍ〜８μｍ
照射パルスエネルギ密度
：３７０ｍＪ／ｃｍ２
チャンネル長    ：２０μｍ
【００３１】
上記パルスレーザでは、照射パルスエネルギ密度は、微結晶が生じる照射パルスエネルギ密度以下になっており、照射回数４回から照射回数８回までは結晶粒径が次第に成長していることが認められるが、照射回数８回以降では結晶粒径成長が飽和する。
【００３２】
所定の照射回数でパルスレーザを照射した部位について、ＳＥＭ写真により観察し、該写真を図６で示した。図６に示すように、照射回数８回で、良好に結晶化がなされており、照射回数を１２、１６、２０回に増やした場合でも、結晶粒径の増加は殆ど見られなかった。
図７は、照射回数に応じた結晶粒径の変化を示すものであり、照射回数８回に至るまでは、照射回数の増加に応じて結晶粒径が増大している。照射回数８回以降では結晶粒径の増大は見られなかった。
したがって、照射回数８回以上で任意の照射回数、すなわちパルス間の移動量を決定することができ、９回の照射回数において、移動量は、チャンネル長未満となり、１７回の照射回数において、移動量はチャンネル長／２未満になる。
【符号の説明】
【００３３】
１    移動台
２    非単結晶半導体膜
３    パルスレーザ
３ａ  ビーム継ぎ目
１０    薄膜半導体
１１    ソース
１２    ドレイン
１３    チャンネル部
【図１】
2014120686.tif 000003
【図２】
2014120686.tif 000004
【図３】
2014120686.tif 000005
【図４】
2014120686.tif 000006
【図５】
2014120686.tif 000007
【図７】
2014120686.tif 000008
【図６】
2014120686.tif 000009